(57)【要約】【課題】本発明は，口腔用組成物の塗布領域の全域において高い漂白効果を得ることができる口腔用組成物を提供することを目的とする。【解決手段】本発明者らは，白金触媒を白金ナノコロイドとし，過酸化物を含む口腔用組成物に含有させることで，歯の漂白用組成物の塗布領域の全域において高い漂白効果を有する歯の漂白用組成物を得ることができるという知見を得た。さらに，本発明者らは，白金ナノコロイドを含む歯の漂白用組成物を歯の表面に塗布し，光を塗布部に照射することで漂白効果を高めることができるという知見も得た。【選択図】図２
2013047594.tif 000002
【特許請求の範囲】
【請求項１】
０．０１重量％以上１０重量％以下の白金ナノコロイドと，３．５重量％以上３０重量％以下の過酸化物を含む歯の漂白用組成物。
【請求項２】
請求項１に記載の歯の漂白用組成物であって，
１重量％以上３０重量％以下の縮合リン酸，縮合リン酸の塩又は縮合リン酸の溶媒和物をさらに含む歯の漂白用組成物。
【請求項３】
請求項２に記載の歯の漂白用組成物であって，
前記縮合リン酸，縮合リン酸の塩又は縮合リン酸の溶媒和物は，ウルトラリン酸，ウルトラリン酸の塩，又はウルトラリン酸の溶媒和物である歯の漂白用組成物。
【請求項４】
請求項１に記載の歯の漂白用組成物であって，
前記過酸化物が過酸化水素，過酸化尿素又は過酸化カルシウムである歯の漂白用組成物。
【請求項５】
請求項１に記載の歯の漂白用組成物であって，
酸性度が６．５以上８以下である歯の漂白用組成物。
【請求項６】
請求項１から請求項５のいずれか１項に記載の歯の漂白用組成物であって，前記歯の漂白用組成物は使用時に歯の表面に塗布され，その後，波長４２０ｎｍ以上７５０ｎｍ以下の光が前記歯の漂白用組成物を塗布した部分に照射されて使用される歯の漂白用組成物。
【請求項７】
請求項１から請求項５のいずれか１項に記載の歯の漂白用組成物であって，前記歯の漂白用組成物を使用時に歯の表面に塗布し，その後，波長４２０ｎｍ以上４９０ｎｍ以下の第１の光と，波長６２０ｎｍ以上６４０ｎｍ以下の第２の光が前記歯の漂白用組成物を塗布した部分に照射されて使用される歯の漂白用組成物。
【請求項８】
請求項１から請求項５のいずれか１項に記載の歯の漂白用組成物であって，前記歯の漂白用組成物を使用時に歯の表面に塗布し，その後，波長８００ｎｍ以上１５００ｎｍ以下の光が前記歯の漂白用組成物を塗布した部分に照射されて使用される歯の漂白用組成物。
【発明の詳細な説明】
【技術分野】
【０００１】
本発明は，白金ナノコロイドを含有した歯の漂白用組成物に関するものである。
【背景技術】
【０００２】
歯の表面は，コーヒー，お茶及びたばこのヤニといった着色原因物質により，着色される。歯の表面の着色汚れを除去し，白く保つことは長年の歯科医療の目標であり，歯の表面を白くするための商品も多数開発されている。また，歯科医師による歯の表面を白くするための治療も行われている。【０００３】
従来から，歯の表面を白くするために，過酸化物を含有した口腔用組成物が用いられている。過酸化物は分解することで漂白効果を発揮することが知られている。過酸化物は二酸化チタンなどの金属触媒によって分解が促進され，漂白効果を発揮する。このように，過酸化物と金属触媒の両方を含有した口腔用組成物が，歯を漂白するために用いられている。【０００４】
特許文献１には，白金を担持した酸化チタンと，過酸化物を含有する歯牙漂白組成物が開示されている。この文献では，白金を担持した酸化チタンは，過酸化物の分解性能が高いことが示されている。このため，特許文献１に開示された歯牙漂白組成物を用いることにより，従来よりも短い時間で所望の歯牙漂白効果を得ることができるとされている。【０００５】
特許文献２には，触媒活性化剤と過酸化水素などの漂白化合物を含む，歯を白くするための組成物が開示されている。この文献では，触媒活性化剤として白金または白金塩を用いることができるとされている。
【先行技術文献】
【特許文献】
【０００６】
【特許文献１】特開２００８−１８９５４８号公報
【特許文献２】特表２００２−５１４２２５号公報
【発明の概要】
【発明が解決しようとする課題】
【０００７】
しかしながら，二酸化チタン，白金，又は白金塩といった触媒と，過酸化物を含む口腔用組成物の漂白効果は十分なものではなかった。また，白金は濃硝酸と濃塩酸を混合した溶液にしか溶解せず，また，白金塩も塩の種類によっては水溶液に溶解しないものがある。そのため，白金や白金塩をそのまま，口腔用組成物に混合すると，口腔用組成物に溶解しきれずに，粉末のままで沈殿するものがあった。
また，白金を酸化チタンに担持させた化合物も水には溶解しづらく，口腔用組成物に溶解しきれずに，粉末のままで沈殿するものがあった。【０００８】
白金，白金塩，又は白金を担持した化合物が口腔用組成物で沈殿した場合，白金触媒が均一に分散しないため，触媒が歯の表面に均一に塗布されない。このため，口腔用組成物を歯の表面に塗布した場合，塗布領域の全域において十分な漂白効果を得られないという問題があった。そのため，近年は，塗布領域の全域において高い漂白効果を得ることができる口腔用組成物が求められている。
【課題を解決するための手段】
【０００９】
本発明者らは，白金触媒を白金ナノコロイドとし，過酸化物を含む口腔用組成物に含有させることで，塗布領域の全域において高い漂白効果を有する歯の漂白用組成物を得ることができるという知見を得た。さらに，本発明者らは，白金ナノコロイドを含む歯の漂白用組成物を歯の表面に塗布し，光を塗布部に照射することで漂白効果を高めることができるという知見も得た。【００１０】
本発明は，歯の漂白用組成物に関する。本発明に係る歯の漂白用組成物は０．０１重量％以上５重量％以下の白金ナノコロイドと，１重量％以上３０重量％以下の過酸化物を含む。歯の漂白用組成物に白金ナノコロイドと過酸化物を添加することにより，漂白効果の高い歯の漂白用組成物を得ることができる。【００１１】
本発明に係る歯の漂白用組成物は，さらに，０．１重量％以上３０重量％以下の縮合リン酸，縮合リン酸の塩または縮合リン酸の溶媒和物を含んでもよい。歯の漂白用組成物に縮合リン酸を添加することで，より漂白効果の高い歯の漂白用組成物を得ることができる。【００１２】
本発明の好ましい態様は，歯の漂白用組成物中の縮合リン酸，縮合リン酸の塩または縮合リン酸の溶媒和物は，ウルトラリン酸，ウルトラリン酸の塩，又はウルトラリン酸の溶媒和物である。歯の漂白用組成物にウルトラリン酸を添加することで，より漂白効果の高い歯の漂白用組成物を得ることができる。【００１３】
本発明の好ましい態様は，過酸化物が過酸化水素，過酸化尿素又は過酸化カルシウムである。これらの過酸化物を用いることで，安全で，かつ漂白効果が高い歯の漂白用組成物を得ることができる。【００１４】
本発明の好ましい態様は，歯の漂白用組成物の酸性度が６以上８以下である。歯の漂白用組成物の酸性度が中性であるため，本発明に係る歯の漂白用組成物は口腔内の歯茎などの他の器官に刺激を与えることなく，歯の漂白を行うことができる。【００１５】
本発明の好ましい態様は，歯の漂白用組成物は，歯の漂白用組成物を歯の表面に塗布した後に，波長４２０ｎｍ以上７５０ｎｍ以下の光を照射し使用されるものである。光を照射することで，より効果的に歯の表面の漂白を行うことができる。【００１６】
本発明の好ましい態様は，歯の漂白用組成物は，歯の漂白用組成物を歯の表面に塗布した後に，波長４２０ｎｍ以上４９０ｎｍ以下の第１の光と，波長６２０ｎｍ以上６４０ｎｍ以下の第２の光を照射し使用されるものである。波長の異なる２種類の光を照射することで，より効果的に歯の表面の漂白を行うことができる。【００１７】
本発明の好ましい態様は，歯の漂白用組成物は，歯の漂白用組成物を歯の表面に塗布した後に，波長８００ｎｍ以上１５００ｎｍ以下の光を照射し使用されるものである。長波長の光を照射することにより，短時間でも高い漂白効果を得ることができる。
【発明の効果】
【００１８】
本発明によれば，白金ナノコロイドと過酸化物を含む歯の漂白用組成物で歯の表面を清浄することにより，歯の漂白用組成物の塗布領域の全域において高い漂白効果を得ることができる。
【図面の簡単な説明】
【００１９】
【図１】図１は，光を照射していない各種触媒を用いた場合の着色残存率の変化を示す。
【図２】図２は，光を照射した各種触媒を用いた場合の着色残存率の変化を示す。
【発明を実施するための形態】
【００２０】
本発明の歯の漂白用組成物は，歯の汚れを除去し，歯の表面を漂白するための組成物である。すなわち，歯の漂白用組成物は，主に口腔内で歯の表面に塗布され，歯の汚れを除去し，歯の表面を漂白するための組成物である。本発明の歯の漂白用組成物は，総義歯や義歯の洗浄にも用いることができる。
本発明の歯の漂白用組成物は，歯磨き粉や洗口液に含まれてもよい。また，本発明の歯の漂白用組成物は，液状又はゲル状であってもよい。本発明の歯の漂白用組成物は，歯科医師によるホワイトニングの際に用いられてもよい。
【００２１】
白金には，高い活性酸素除去能があることが知られている。白金は皮膚や腸から体内に吸収されることがないとされている。そのため，白金は，皮膚表面や腸内の活性酸素を除去するために，経口摂取が認められている金属である。
白金は水溶液には溶解せず，濃硝酸と濃塩酸を混合した溶液にのみ溶解する。また，白金塩も水溶液には難溶性であることが知られている。このため，白金や白金塩は，水溶液中では沈殿し，溶液中に均一に分散しない。
【００２２】
白金ナノコロイドは，白金が直径数ナノメートルから数十ナノメートルのサイズに加工された微小な粒子である。本発明の白金ナノコロイドは，例えば１ｎｍから５ｎｍの平均粒子径を有し，９０％以上の白金ナノコロイドの粒子径が０．１ｎｍから１０ｎｍの範囲に入る。白金ナノコロイドは１ｎｍから５０ｎｍの平均粒子径を有するものでもよく，１ｎｍから１０ｎｍの平均粒子径を有するものが好ましく，１ｎｍから５ｎｍの平均粒子径を有するものがさらに好ましく，１．５ｎｍから２．５ｎｍの平均粒子径を有するものがさらに好ましい。また，９０％以上の白金ナノコロイドの粒子径が１ｎｍから１０ｎｍの範囲に入るものが好ましく，１ｎｍから５ｎｍの範囲に入るものがさらに好ましく，１ｎｍから３ｎｍの範囲に入るものがさらに好ましい。狭い粒径分布を有する白金ナノコロイドを用いることで，白金ナノコロイドは，歯の漂白用組成物内において均一に分散することができる。尚，白金ナノコロイドの粒子径の測定には，既知の動的光散乱式粒子径分布測定方法を用いることができる。さらに，白金ナノコロイドの粒子径は，レーザ回折測定方法，又はＸ線回折方法といった方法で測定されてもよい。
【００２３】
白金ナノコロイドは，白金ナノコロイド溶液中に含有されることもできる。白金ナノコロイド溶液は白金ナノコロイドと，ポリアクリル酸ナトリウムとを含有する溶液である。白金ナノコロイド溶液，は白金ナノコロイドの均一な分散液である。白金ナノコロイド溶液中で，ポリアクリル酸塩は白金に配位し，白金の親溶媒性を向上させるコロイド保護剤となる。そのため，白金ナノコロイドは，凝集することなくより均一に分散することができる。
白金ナノコロイド溶液中のＲ値は８０〜１８０であるのが好ましく，９０〜１７０であるのがより好ましく，１００〜１５０であるのが特に好ましい。Ｒ値とは，コロイド保護剤のモル数と白金のモル数との比率を示す。Ｒ値が８０〜１８０であると，陽イオン等を添加したイオン溶液中でも，白金ナノコロイドが分散状態を維持することができる。
【００２４】
本発明では，歯の漂白用組成物中に白金ナノコロイドを０．０１重量％以上５重量以下，好ましくは０．０２重量％以上２重量％以下，さらに好ましくは０．０５重量％以上１重量％以下含む。本発明では，白金をナノコロイド状とし，表面積を大きくしているため，白金ナノコロイドの含有量は少なくても漂白効果を発揮することができる。
尚，白金ナノコロイド，及び白金ナノコロイド溶液は既知の方法を用いて製造することができる。
【００２５】
本発明では，白金ナノコロイドは活性酸素を除去するだけではなく，漂白効果を高める触媒として用いることもできる。白金ナノコロイドと過酸化物を含む歯の漂白用組成物では，白金ナノコロイドが歯の漂白用組成物中に均一に分散するため，高い漂白効果を有する。本発明では，白金ナノコロイドと過酸化物を含む歯の漂白用組成物を歯の表面に塗布し，１５分から３０分間の時間を置き，その後歯の漂白用組成物を除去することで歯の表面の着色汚れが除去される。また，白金ナノコロイドと過酸化物を含む歯の漂白用組成物を歯の表面に塗布した後に，光を塗布部に照射することでより高い漂白効果を得ることができる。
さらに，本発明では，白金ナノコロイドと過酸化物を含む歯の漂白用組成物を口腔内に塗布することで，歯の表面を漂白するだけではなく，口腔内の活性酸素を除去する働きもする。このため，白金ナノコロイドと過酸化物を含む歯の漂白用組成物は，歯肉炎や歯周病などの治療や予防にも有効に作用する。
【００２６】
過酸化物は過酸化物イオン（Ｏ２２−）を含む化合物であり，強力な酸化剤である。本発明で用いる過酸化物の例は，過酸化水素，過酸化尿素及び過酸化カルシウムである。過酸化物の過酸化物の濃度は，１重量％以上２０重量％以下が好ましく，３．５重量％以上１５重量％以下が好ましく，３．５重量％以上１０重量％以下がさらに好ましく，５重量％以上１０重量％以下でもよい。これらの範囲で過酸化物を歯の漂白用組成物に添加することにより，本発明の歯の漂白用組成物の漂白効果が高まる。
【００２７】
本発明に係る歯の漂白用組成物は，縮合リン酸を含んでもよい。縮合リン酸の例は，ポリリン酸，ポリリン酸の塩又はポリリン酸の溶媒和物がある。用いるポリリン酸，ポリリン酸の塩又はポリリン酸の溶媒和物は，１種類であってもよいが，複数種の混合物であってもよい。複数種のポリリン酸，ポリリン酸の塩又はポリリン酸の溶媒和物には，重合度，又は分子構造の異なるポリリン酸，ポリリン酸の塩又はポリリン酸の溶媒和物，及び金属イオンの異なるポリリン酸塩を含む。
【００２８】
ポリリン酸の塩とは，ポリリン酸の塩，特に薬学的に許容されるポリリン酸の塩を意味する。ポリリン酸の塩としては，アルカリ金属塩が好ましく，ナトリウム塩がより好ましい。本明細書において，ポリリン酸の塩には，無水塩のみならず含水塩が含まれても良い。これらの塩は，例えば，溶液内で電離してポリリン酸と同様に機能する。
ポリリン酸の溶媒和物とは，ポリリン酸の溶媒和物，もしくは，ポリリン酸の塩の溶媒和物を意味する。溶媒和物として，水和物があげられる。また，本発明に用いるポリリン酸は，歯の漂白用組成物中で，水分を吸収し，吸着水が付くことで水和物となる場合がある。そのような溶媒和物を形成する場合も，ポリリン酸の溶媒和物に含む。これらの溶媒和物は，溶液内で電離してポリリン酸と同様に機能する。
【００２９】
本発明では，縮合リン酸は，歯の漂白用組成物の総重量に対して，０．１重量％以上３０重量％以下，好ましくは０．５重量％以上２０重量％以下，さらに好ましくは，１重量％以上１０重量％以下含まれることが好ましい。ポリリン酸は，ポリリン酸の塩，又はポリリン酸の溶媒和物であっても良く，歯の漂白用組成物に対するポリリン酸の含有率は，これらの３種のポリリン酸の合計質量の含有率である。
【００３０】
ポリリン酸のうち好ましいものは，ウルトラリン酸である。ウルトラリン酸は，高度な枝分かれ状（網目状）のリン酸重合体であるポリリン酸である。ウルトラリン酸の好ましい例は，リン酸の平均重合度が５以上２５以下のウルトラリン酸である。また，ウルトラリン酸の平均重合度は，７以上２０以下でもよく，７以上１５以下でもよい。特に，ウルトラリン酸の平均重合度が７以上１２以下の場合に，過酸化物との相乗効果により高い漂白効果を得ることができる。
【００３１】
本発明に係る歯の漂白用組成物の酸性度は６以上８以下であってもよい。本発明に係る歯の漂白用組成物は，酸性度が中性領域においても効果を発揮する。また，歯の漂白用組成物の酸性度が中性であるため，本発明に係る歯の漂白用組成物は口腔内の歯茎などの他の器官に刺激を与えることなく，歯の漂白を行うことができる。
【００３２】
本発明に係る歯の漂白用組成物は，歯の表面に塗布され，３分から６０分，好ましくは５分から４０分，さらに好ましくは１０分から３０分静置される。その後，歯の表面から歯の漂白用組成物は除去される。白金ナノコロイドと過酸化物を含む歯の漂白用組成物を歯の表面に塗布することで，歯の表面で過酸化物が分解され，漂白効果が発揮される。ここで，白金ナノコロイドは，過酸化物を分解するための触媒として機能する。本発明に係る歯の漂白用組成物には白金ナノコロイドが均一に分散しているため，白金ナノコロイドが歯の表面に均一に塗布され，均一な漂白効果を発揮することができる。
【００３３】
本発明に係る歯の漂白用組成物は，歯の漂白用組成物を，歯の表面に塗布した後に波長４２０ｎｍ以上７５０ｎｍ以下の光を照射して使用してもよい。照射される光の強度の例は１Ｗ以上５０Ｗ以下であり，３Ｗ以上２０Ｗ以下でもよく，５Ｗ以上１０Ｗ以下でもよい。光を照射する時間は，１分から３０分，好ましくは３分から２０分，さらに好ましくは５分から１５分である。光を照射することにより白金ナノコロイドは励起されやすくなり，触媒としてより効果的に機能する。この場合，より効果的に歯の表面が漂白され，漂白に要する時間を短縮することもできる。
【００３４】
本発明に係る歯の漂白用組成物は，歯の漂白用組成物を，歯の表面に塗布した後に波長４２０ｎｍ以上４９０ｎｍ以下の第１の光と，波長６２０ｎｍ以上６４０ｎｍ以下の第２の光を照射して使用してもよい。照射される第１の光と第２の光の各々の強度の例は１Ｗ以上５０Ｗ以下であり，３Ｗ以上２０Ｗ以下でもよく，５Ｗ以上１０Ｗ以下でもよい。波長の異なる２種類の光を照射することで，白金ナノコロイドは触媒としてより効果的に機能するため，効果的な漂白処理を行うことができる。
２種類の光を照射することで，漂白効果が高まるだけでなく，より短時間の間に歯の表面を漂白することができるため，使用者の塗布時の負荷が少なくなる。
【００３５】
本発明に係る歯の漂白用組成物は，歯の漂白用組成物を，歯の表面に塗布した後に赤外線を照射して使用してもよい。赤外線の波長の例は，７５０ｎｍ以上２０００ｎｍ以下であり，８００ｎｍ以上１５００ｎｍ以下でもよく，８００ｎｍ以上１３００ｎｍ以下でもよく，８５０ｎｍ以上１０５０ｎｍ以下でもよい。照射される赤外線の強度の例は１Ｗ以上５０Ｗ以下であり，３Ｗ以上２０Ｗ以下でもよく，５Ｗ以上１０Ｗ以下でもよい。
長波長のレーザー光を，歯の漂白用組成物を歯の表面に塗布した後に照射することにより，短時間でも高い漂白効果を得ることができる。
【００３６】
本発明は，歯に漂白用組成物を塗布した後に，１分から６０分，好ましくは５分から４０分，さらに好ましくは１０分から３０分静置し，その後，歯の漂白組成物を除去する歯の漂白方法とすることもできる。尚，歯の漂白方法は，上述した各波長領域の波長の光を照射することによって漂白効果を高めることができる。
【００３７】
本発明に係る歯の漂白用組成物は，一般的に口腔内に一定時間滞留して，口腔内を浄化，乾燥防止し，清涼感等を与え，あるいは口腔内疾患の予防若しくは治療効果を持つものである。口腔清掃剤の例として，歯磨き粉，研磨剤，洗口剤，スプレー式口腔内用洗浄剤，含嗽剤，及び口腔リンスといったものがある。本発明に係る白金ナノコロイドは，ナノサイズであるため，溶液に均一に分散しやすい。そのため，歯の漂白用組成物は，粘性の少ない液体状のものとすることもできる。
これらの歯の漂白用組成物には，必要に応じて，粘調剤，界面活性剤，甘味剤，防腐剤，ビタミンやミネラルといった有効成分，着色料，香料，清涼剤といった成分を配合することができる。白金ナノコロイド，過酸化物を含む歯の漂白用組成物及び各種の成分を配合する含む歯の漂白用組成物は，歯磨き粉や洗口液を製造する際の通常の方法に従って混合し，製造することができる。
【実施例１】
【００３８】
象牙ディスクの作製
市販の象牙ディスク（円形，直径約１．５ｃｍ，厚さ約３ｍｍ）の表面を６０番（粗目）のサンドペーパーを用いてディスク表面が滑らかになるように研磨した。研磨した象牙ディスク表面の白さを，シェードアップナビ（株式会社松風製）を用いて測定し，研磨した表面のシェード（明度）が１となっていることを確認し，試験に用いた。シェードアップナビが示す明度の値は１から９までで，０．５刻みの数値で表示される。シェード１が最も明度が高く，数値が大きくなるに従って明度は低くなる。【００３９】
着色操作に使用する各種溶液の調製
着色操作に使用するための各種溶液を以下のように調製した。まず，イクオスＳＣＰ５０００（新田ゼラチン株式会社製）を１重量％となるように精製水に溶解し，タンパク質溶液を調製した。次に，茶葉由来のポリフェノールを含むサンフェノンＢＧ（太陽化学株式会社製）を２０重量％となるように精製水に溶解し歯牙の着色液を調製した。また精製水に２０ｍＭ  ＨＥＰＥＳ−ＫＯＨ（ｐＨ７．０），１．５ｍＭ  ＣａＣｌ２，０．９ｍＭ  ＫＨ２ＰＯ４となるよう各試薬を溶解し，この溶液を人工唾液として用いた。【００４０】
着色歯牙モデルとしての着色象牙ディスクの作製
はじめに調製したタンパク質溶液に研磨した象牙ディスクを浸漬し，３０℃で１５分間ゆっくりと攪拌した。その後ディスクを取り出し，着色液に浸漬して３０℃で１５分間ゆっくりと攪拌した。さらにディスクを取り出し，人工唾液に浸漬して３０℃で１５分間ゆっくりと攪拌した。タンパク質溶液，着色液，人工唾液に浸漬する操作を合計３回繰り返した後，象牙ディスクを精製水で充分に洗浄した後風乾し，シェードアップナビを用いて各ディスクの明度を測定した。着色操作後のディスクの明度が６に満たないものについては，着色が不充分であるとして再度一連の着色操作を行い，明度が６以上になったことを確認してから試験に用いた。【００４１】
漂白組成物の調製
過酸化水素からのラジカル発生を促進する触媒として，１重量％の白金ナノコロイド（株式会社アプト社製）と１５重量％の過酸化水素を含む漂白組成物を作成した。漂白組成物はさらに，１００ｍＭリン酸緩衝液を含み，水酸化ナトリウムを加えてｐＨが７．０となるように調整した。【００４２】
［比較例１］
過酸化水素からのラジカル発生を促進する触媒として，１重量％の塩化白金酸カリウム（和光純薬株式会社製）と１５重量％の過酸化水素を含む歯の漂白用組成物を作成した。漂白組成物はさらに，１００ｍＭリン酸緩衝液を含み，水酸化ナトリウムを加えてｐＨが７．０となるように調整した。【００４３】
［比較例２］
過酸化水素からのラジカル発生を促進する触媒として，１重量％の二酸化チタン（アナターゼ型，和光純薬株式会社製）と１５重量％の過酸化水素を含む歯の漂白用組成物を作成した。漂白組成物はさらに，１００ｍＭリン酸緩衝液を含み，水酸化ナトリウムを加えてｐＨが７．０となるように調整した。【００４４】
［比較例３］
１５重量％の過酸化水素を含み，過酸化水素からのラジカル発生を促進する触媒を含まない歯の漂白用組成物を作成した。漂白組成物はさらに，１００ｍＭリン酸緩衝液を含み，水酸化ナトリウムを加えてｐＨが７．０となるように調整した。【００４５】
［試験例１］漂白効果評価試験（光照射なし）
着色させた象牙ディスクを，実施例１及び比較例１から３で調製した漂白組成物の溶液１ｍＬに浸し漂白処理を行った。漂白処理は３０℃で１５分ずつ行い，最大で３０分間漂白処理を行った。過酸化水素及び各種触媒を含む溶液は１５分毎に新しいものに交換した。１５分毎に溶液から象牙ディスクを取り出し，精製水で洗浄後風乾してからシェードアップナビを用いて各ディスクの明度を測定し，漂白処理後の象牙ディスク表面の明度の値を得た。【００４６】
表１に試験例１で行った漂白効果評価試験の結果をまとめた。着色させた象牙ディスクの明度の値と，漂白処理を行った後の象牙ディスクの明度の値を比較し，着色除去率を算出した。表１の値は，実施例１の白金ナノコロイドを含む漂白組成物の着色除去率が，比較例１から比較例３の漂白組成物の着色除去率と比較して何倍程度上昇しているのかを示している。【００４７】
【表１】
2013047594.tif 000003
【００４８】
表１に示すように，光照射無しの場合の処理時間３０分後における着色の除去率を比較した。ナノコロイド化した白金触媒を用いた場合では，ナノコロイド化していない塩化白金酸カリウム及び二酸化チタンを用いた場合，ならびに触媒を用いなかった場合と比べてそれぞれ１．４２倍及び４．３１倍，ならびに２．５８倍の漂白効果向上能力があった。このことから，ナノコロイド化した白金触媒を用いることで，象牙表面に付着した着色の除去効率が他の触媒と比較して顕著に高くなることがわかった。【００４９】
図１には，光照射無しの場合の漂白処理後の着色残存率が示されている。図１に示すように，触媒無しの漂白組成物，及び二酸化チタン触媒を含む漂白組成物で漂白処理をした場合では，処理時間３０分後においても８０％以上の着色残存率があった。また，塩化白金銀カリウムを含む漂白組成物で漂白処理をした場合では，処理時間３０分後においては，７７％の着色残存率を示していた。一方，白金ナノコロイドを含む漂白組成物で漂白処理をした場合では，着色残存率は６８％であった。このことより，白金ナノコロイドを含む漂白組成物で漂白処理をした場合では，他の触媒を用いた場合又は触媒を用いなかった場合と比較して，顕著に高い漂白効果が得られることがわかった。【００５０】
［試験例２］漂白効果評価試験（光照射あり）
試験例１と同様に着色させた象牙ディスクを，実施例１及び比較例１から３で調製した漂白組成物の溶液１ｍＬに浸し漂白処理を行った。このとき，象牙ディスクにＬＥＤ光を照射した。光照射器はＷｈｉｔｅｎｉｎｇ  Ｔｏｏｔｈ  Ｓｙｓｔｅｍ  ＤｕａｌＣｏｌｏｒ  ＭＤ６６９（Ｈｏｎｇｄａ  Ｄｅｎｔａｌ社製，香港）を用いた。照射は，青色（波長４３０〜４９０ｎｍ）と赤色（波長６２０〜６４０ｎｍ）のＬＥＤライトを同時に点灯することで行った。ＬＥＤライトは，出力を１００％となるように設定した。また，ＬＥＤライトは，ライト高さが処理液面からおよそ２ｃｍとなるように固定して使用した。１５分毎に溶液から象牙ディスクを取り出し，精製水で洗浄後風乾してからシェードアップナビを用いて各ディスクの明度を測定し，漂白処理後の象牙ディスク表面の明度の値を得た。【００５１】
表２に試験例２で行った漂白効果評価試験の結果をまとめた。着色させた象牙ディスクの明度の値と，漂白処理を行った後の象牙ディスクの明度の値を比較し，着色除去率を算出した。表２の値は，実施例１の白金ナノコロイドを含む漂白組成物の着色除去率が，比較例１から比較例３の漂白組成物の着色除去率と比較して何倍程度上昇しているのかを示している。【００５２】
【表２】
2013047594.tif 000004
【００５３】
表２に示すように，光照射有りの場合の処理時間３０分後における着色の除去率を比較したところ，ナノコロイド化した白金触媒を用いた場合では，ナノコロイド化していない塩化白金酸カリウム及び二酸化チタンを用いた場合，ならびに触媒を用いなかった場合と比べてそれぞれ１．７０倍及び１．７３倍，ならびに１．２８倍の漂白効果向上能力があった。このことから，ナノコロイド化した白金触媒を用いることで，象牙表面に付着した着色の除去効率が他の触媒と比較して顕著に高くなることがわかった。【００５４】
図２には，光照射有りの場合の漂白処理後の着色残存率が示されている。図２に示すように，二酸化チタン触媒及び塩化白金酸触媒を含む漂白組成物で漂白処理をし，光を照射した場合では，処理時間３０分後においても５０％以上の着色残存率があった。また，触媒無しの漂白組成物で漂白処理をし，光を照射した場合では，処理時間３０分後においては，４２％の着色残存率を示していた。一方，白金ナノコロイドを含む漂白組成物で漂白処理をした場合では，着色残存率は２６％であった。このことより，白金ナノコロイドを含む漂白組成物で漂白処理をした場合では，他の触媒を用いた場合又は触媒を用いなかった場合と比較して，顕著に高い漂白効果を得られることがわかった。
また，白金ナノコロイドを含む漂白組成物で漂白処理をする場合においても，光を照射することで高い漂白効果が得られるということがわかった。
【実施例２】
【００５５】
乾燥茶渋付着アパタイトの作製
はじめにタンパク質溶液（１％イクオスＳＣＰ５０００，新田ゼラチン），茶渋液，人工唾液［２０ｍＭ  ＨＥＰＥＳ  ＫＯＨ（ｐＨ７．０），１．５ｍＭ  ＣａＣｌ２，０．９ｍＭ  ＫＨ２ＰＯ４］を各々調製した。
茶渋液は以下のように作成した。水１１０ｍＬにインスタントコーヒー５ｇ，紅茶ティーバック２個，緑茶ティーバック２個を入れ，電子レンジで２分加熱し，その後，室温で振りながら３時間から一晩放熱させた。その後，この溶液を２００メッシュの濾紙でろ過した。
乾燥茶渋付着アパタイトは以下のように作成した。ハイドロキシアパタイト（Ｂｉｏｇｅｌ−ＨＴＰ，ＢｉｏＲａｄ社）２．５ｇを５０ｍＬチューブにとり，タンパク質溶液２０ｍＬを加え，１５分間放置後，遠心分離（２５００×Ｇ，２分）を行い，上清を除去した。次に遠心分離後沈殿したアパタイトに茶渋液２０ｍＬを加え，１５分放置後，遠心分離（２５００×Ｇ，２分）を行い，上清を除去した。最後に遠心分離後沈殿したアパタイトに人工唾液２０ｍＬを加え，１５分放置後遠心分離（２５００×Ｇ，２分）を行った。上記のタンパク質溶液，茶渋，人工唾液に浸漬する一連の操作を合計３回繰り返し行い，着色させたアパタイトを精製水に懸濁，吸引濾過してろ紙上に集め，４０℃で乾燥させた。【００５６】
［試験例３］ウルトラリン酸を添加した場合の漂白効果評価試験
乾燥茶渋付着アパタイトを２０ｍｇ秤量し，精製水に終濃度３．５％となるようＨ２Ｏ２を添加し，必要に応じて５重量％のウルトラリン酸ナトリウム（ミテジマ化学株式会社製）および０．２重量％のナノコロイド化白金触媒を加えた。この乾燥茶渋付着アパタイトに，リン酸ナトリウム緩衝液を加えてｐＨが７．０となるように調整した溶液をさらに０．３ｍＬ加えてよく混合した後，３７℃で１０分間放置した。その後，遠心分離（３０００×Ｇ，１５秒）によりアパタイトを沈殿させ，上清を除去した後，精製水１ｍＬを加えてよく混和しアパタイトを洗浄した。この精製水による洗浄を合計４回繰り返した。洗浄したアパタイトを２００μＬの精製水に懸濁し，その懸濁液を９６穴マイクロタイタープレートの１ウェルに移した。９６穴マイクロタイタープレートをその底部よりスキャナー（エプソンＧＴ８３００）でスキャンし，得られた像を諧調反転し，イメージＪ（ｉｍａｇｅＪ）（フリーソフトウェア）にて測定した明度から各処理群における着色除去率を算出した。【００５７】
表３に各種縮合リン酸添加による過酸化水素の漂白効果の向上に関する結果をまとめた。表３の値は，各成分濃度において，乾燥茶渋付着アパタイトから茶渋の着色汚れが除去された割合を示している。【００５８】
【表３】
2013047594.tif 000005
【００５９】
表３に，３．５％過酸化水素にウルトラリン酸ナトリウム及びナノコロイド化白金触媒を添加した場合の漂白効果向上能力を比較した結果を示す。表３に示すように，０．２％ナノコロイド化白金触媒のみを添加した場合では着色除去率が１１．５％であった。これに５％ウルトラリン酸ナトリウムを加えると着色除去率は６２．０％となり，ウルトラリン酸ナトリウムを添加しない場合と比較して約５．４倍の着色除去率が向上した。このことから，過酸化水素濃度が３．５％と低い濃度においても，ナノコロイド化白金触媒とウルトラリン酸ナトリウムと組み合わせることにより充分な着色除去効果が得られることがわかった。【００６０】
［試験例４］ウルトラリン酸濃度と漂白促進効果の関係
各種濃度のウルトラリン酸ナトリウムを用いて，３．５％の過酸化水素と０．２％ナノコロイド化白金触媒によるアパタイトの漂白効果に関して比較した。このときの処理条件は，ｐＨを７．０，温度を３７℃，処理時間を１０分とし，添加するウルトラリン酸ナトリウムの終濃度を０％，１％，５％および１０％に変化させて漂白処理を行った。その後，試験例３と同様に洗浄操作を行ってから着色除去率を求めた。【００６１】
【表４】
2013047594.tif 000006
【００６２】
表４に，漂白効果に対するウルトラリン酸ナトリウムの濃度依存性を比較した結果を示す。その結果，ウルトラリン酸ナトリウムの添加濃度に依存して高い漂白向上効果が得られることがわかった。ナノコロイド化白金触媒とウルトラリン酸ナトリウム濃度５％以上の組み合わせでは着色除去率がいずれも７０％を超え，ナノコロイド化白金触媒単独よりも８．７倍〜９．０倍の向上効果を示した。よって，ナノコロイド白金触媒とウルトラリン酸ナトリウムの組み合わせによりさらに漂白効果が高められることがわかった。【００６３】
［試験例５］漂白効果における赤外線の効果
上記の実施例における口腔内組成物を歯牙に塗布した後，半導体レーザを塗布部分に３０秒から５分照射した。半導体レーザとして，ウォーターレーズジャパン社製半導体レーザｅｚレーズ（登録商標）を用いた。このレーザの出力波長は９４０ｎｍであり，出力強度は７Ｗであった。その結果，半導体レーザを１分程度照射しただけで，歯牙の漂白効果が飛躍的に高まることがわかった。これは，半導体レーザのエネルギーが，過酸化物の漂白効果を飛躍的に高めたためと考えられる。
【図１】
2013047594.tif 000007
【図２】
2013047594.tif 000008
【国際調査報告】
2013047594.tif 000009
2013047594.tif 000010
2013047594.tif 000011
2013047594.tif 000012